(57)【要約】【課題】プラスチックフィルム基板と電界効果型トランジスタとの密着性を下地層を形成することで化学的に高め、フォトリソグラフィ工程で用いる強酸や強アルカリへの浸漬によっても電界効果型トランジスタがプラスチックフィルム基板から剥離することなく再現性良く製造する電界効果型トランジスタ及びその製造方法並びに画像表示装置を提供する。【解決手段】基板、ゲート電極、ゲート絶縁層、ソース電極、ドレイン電極及び半導体を有して形成された電界効果型トランジスタであって、基板上に高分子化合物と金属化合物との混合物を含有する下地層を備えることを特徴とする電界効果型トランジスタ。【選択図】図１
2010278118.tif 000002
【特許請求の範囲】
【請求項１】
基板、ゲート電極、ゲート絶縁層、ソース電極、ドレイン電極及び半導体を有して形成された電界効果型トランジスタであって、
前記基板上に高分子化合物と金属化合物との混合物を含有する下地層を備えることを特徴とする電界効果型トランジスタ。
【請求項２】
前記下地層の前記高分子化合物が金属と酸素原子を介して結合を有することを特徴とする請求項１に記載の電界効果型トランジスタ。
【請求項３】
前記下地層が、前記高分子化合物または前記金属と前記酸素原子または窒素原子を介して結合を有する有機分子を含有することを特徴とする請求項１または２に記載の電界効果型トランジスタ。
【請求項４】
前記下地層の前記金属が、第４族元素、第５族元素、第６族元素、第１３族元素、亜鉛、錫のうちから選ばれる少なくとも１種であることを特徴とする請求項１乃至請求項３のいずれかに記載の電界効果型トランジスタ。
【請求項５】
前記下地層が少なくとも２種類の前記金属を含むことを特徴とする請求項４に記載の電界効果型トランジスタ。
【請求項６】
前記下地層がケイ素化合物を含むことを特徴とする請求項５に記載の電界効果型トランジスタ。
【請求項７】
前記下地層の前記金属原子と前記高分子化合物における単量体の含有比が１：１以上１：５以下であり、前記金属原子と前記有機分子の含有比が１：１以上１：６以下であることを特徴とする請求項１乃至請求項６のいずれかに記載の電界効果型トランジスタ。
【請求項８】
前記半導体が金属酸化物を主成分とする材料からなることを特徴とする請求項１乃至請求項７のいずれかに記載の電界効果型トランジスタ。
【請求項９】
前記半導体が有機化合物を主成分とする材料からなることを特徴とする請求項１乃至請求項７のいずれかに記載の電界効果型トランジスタ。
【請求項１０】
前記基板が可撓性基板であることを特徴とする請求項１乃至請求項９のいずれかに記載の電界効果型トランジスタ。
【請求項１１】
前記基板が紙またはプラスチックを主成分とすることを特徴とする請求項１０に記載の電界効果型トランジスタ。
【請求項１２】
基板上に高分子化合物と金属化合物を含む溶液を塗布し、
前記溶液を乾燥し、
前記溶液を焼成して下地層を形成することを特徴とする電界効果型トランジスタの製造方法。
【請求項１３】
前記下地層を形成する前に前記基板の表面を処理することを特徴とする請求項１２に記載の電界効果型トランジスタの製造方法。
【請求項１４】
前記基板の表面を処理する工程が親水化処理であることを特徴とする請求項１３に記載の電界効果型トランジスタの製造方法。
【請求項１５】
前記親水化処理がＵＶ／オゾン処理、酸素プラズマ処理、窒素プラズマ処理、コロナ処理のいずれか一つであることを特徴とする請求項１４に記載の電界効果型トランジスタの製造方法。
【請求項１６】
前記金属化合物における金属が、第４族元素、第５族元素、第６族元素、第１３族元素、亜鉛、錫のうちから選ばれる少なくとも１種であることを特徴とする請求項１２乃至請求項１５のいずれかに記載の電界効果型トランジスタの製造方法。
【請求項１７】
前記金属化合物として、少なくとも２種類の金属化合物を用いることを特徴とする請求項１２乃至請求項１６のいずれかに記載の電界効果型トランジスタの製造方法。
【請求項１８】
前記金属化合物として、ケイ素化合物を用いることを特徴とする請求項１７に記載の電界効果型トランジスタの製造方法。
【請求項１９】
金属酸化物を主成分とする材料からなる半導体を形成する工程を含むことを特徴とする請求項１２乃至請求項１８のいずれかに記載の電界効果型トランジスタの製造方法。
【請求項２０】
有機化合物を主成分とする材料からなる半導体を形成する工程を含むことを特徴とする請求項１２乃至請求項１８のいずれかに記載の電界効果型トランジスタの製造方法。
【請求項２１】
請求項１乃至請求項１１のいずれかに記載の電界効果型トランジスタを用いたことを特徴とする画像表示装置。
【請求項２２】
前記画像表示装置が液晶表示装置、有機ＥＬ及び電子ペーパのいずれかであることを特徴とする請求項２１に記載の画像表示装置。
【発明の詳細な説明】
【技術分野】
【０００１】
本発明は、電界効果型トランジスタ及びその製造方法並びに電界効果型トランジスタを用いた画像表示装置に関する。特に、基板と電界効果型トランジスタとの密着性が向上した電界効果型トランジスタ及びその製造方法並びに画像表示装置に関する。
【背景技術】
【０００２】
近年、一般に普及している液晶ディスプレイ、有機ＥＬディスプレイ及び電気泳動型ディスプレイ等の表示装置の多くは薄膜トランジスタ（ＴＦＴ）を表示スイッチングデバイスとしたアクティブマトリックス型の駆動装置を利用している。このような表示スイッチとしてのＴＦＴには、ゲート電極、ゲート絶縁層、ソース電極−ドレイン電極、ソース電極−ドレイン電極間に配置された半導体からなる電界効果型トランジスタ（ＦＥＴ）が利用されている。ＦＥＴの駆動原理は、ゲート電極に電圧を印加することにより半導体中の電子またはホールからなるチャージキャリア量をコントロールし、ソース電極−ドレイン電極間のチャージ移動、すなわち電流を制御するもので、このような作用によりスイッチの役割を果たしている。
【０００３】
以上のようなＴＦＴアレイの半導体には、従来、アモルファスもしくは多結晶の薄膜シリコンを半導体として利用したものが使われているが、一般的に、薄膜シリコンＴＦＴの電極や半導体、絶縁層等の各層は真空プロセス及び３００℃以上の高温プロセスが必要であり、比較的煩雑で高コストなプロセスにより形成されている。
【０００４】
これに対して近年、透明酸化物半導体、有機半導体などの低温形成可能な半導体材料が開発され、アモルファスシリコン以上の電気伝導特性を有するなど、プロセスの低温化、高速化、低コスト化が実現可能となってきた。また低温プロセスを採用することによりプラスチックフィルムや紙などの可撓性基材を採用し、ロールトゥロールによる製造やフレキシブルデバイスの作製などへの応用が期待されている。
【０００５】
ＴＦＴを形成するために、一般的にフォトリソグラフィによるパターニング手法を用いている。フォトリソグラフィにおけるレジスト現像及び剥離、半導体及び電極等のエッチングには強酸や強アルカリを用いるため、基材上に形成する電極や絶縁体、半導体などの材料が、これら現像液やエッチャントによって基材から剥離してしまうという問題があった。特に、プラスチックフィルムを基板として用いた場合、プラスチックと金属や金属酸化物の密着性が十分でなく、またＵＶ／オゾン処理やコロナ処理など、基板の表面処理によって密着性を向上させても、酸やアルカリにより化学的に基板との結合が分解されてしまうため、この問題は顕著であった。
【先行技術文献】
【特許文献】
【０００６】
【特許文献１】特開２００４−２００３６５号公報
【特許文献２】特開２００１−３５２０６８号公報
【特許文献３】特開２００２−２８９６１号公報
【特許文献４】特開２００３−２５８２６０号公報
【発明の概要】
【発明が解決しようとする課題】
【０００７】
本発明は、プラスチックフィルム基板と電界効果型トランジスタとの密着性を下地層を形成することで化学的に高め、フォトリソグラフィ工程で用いる強酸や強アルカリへの浸漬によっても電界効果型トランジスタがプラスチックフィルム基板から剥離することなく再現性良く製造する電界効果型トランジスタ及びその製造方法並びに画像表示装置を提供すること。
【課題を解決するための手段】
【０００８】
本発明の請求項１に係る発明は、基板、ゲート電極、ゲート絶縁層、ソース電極、ドレイン電極及び半導体を有して形成された電界効果型トランジスタであって、基板上に高分子化合物と金属化合物との混合物を含有する下地層を備えることを特徴とする電界効果型トランジスタとしたものである。
【０００９】
本発明の請求項２に係る発明は、下地層の高分子化合物が金属と酸素原子を介して結合を有することを特徴とする請求項１に記載の電界効果型トランジスタとしたものである。
【００１０】
本発明の請求項３に係る発明は、下地層が、高分子化合物または金属と酸素原子または窒素原子を介して結合を有する有機分子を含有することを特徴とする請求項１または２に記載の電界効果型トランジスタとしたものである。
【００１１】
本発明の請求項４に係る発明は、下地層の金属が、第４族元素、第５族元素、第６族元素、第１３族元素、亜鉛、錫のうちから選ばれる少なくとも１種であることを特徴とする請求項１乃至請求項３のいずれかに記載の電界効果型トランジスタとしたものである。
【００１２】
本発明の請求項５に係る発明は、下地層が少なくとも２種類の金属を含むことを特徴とする請求項４に記載の電界効果型トランジスタとしたものである。
【００１３】
本発明の請求項６に係る発明は、下地層がケイ素化合物を含むことを特徴とする請求項５に記載の電界効果型トランジスタとしたものである。
【００１４】
本発明の請求項７に係る発明は、下地層の金属原子と高分子化合物における単量体の含有比が１：１以上１：５以下であり、金属原子と有機分子の含有比が１：１以上１：６以下であることを特徴とする請求項１乃至請求項６のいずれかに記載の電界効果型トランジスタとしたものである。
【００１５】
本発明の請求項８に係る発明は、半導体が金属酸化物を主成分とする材料からなることを特徴とする請求項１乃至請求項７のいずれかに記載の電界効果型トランジスタとしたものである。
【００１６】
本発明の請求項９に係る発明は、半導体が有機化合物を主成分とする材料からなることを特徴とする請求項１乃至請求項７のいずれかに記載の電界効果型トランジスタとしたものである。
【００１７】
本発明の請求項１０に係る発明は、基板が可撓性基板であることを特徴とする請求項１乃至請求項９のいずれかに記載の電界効果型トランジスタとしたものである。
【００１８】
本発明の請求項１１に係る発明は、基板が紙またはプラスチックを主成分とすることを特徴とする請求項１０に記載の電界効果型トランジスタとしたものである。
【００１９】
本発明の請求項１２に係る発明は、基板上に高分子化合物と金属化合物を含む溶液を塗布し、溶液を乾燥し、溶液を焼成して下地層を形成することを特徴とする電界効果型トランジスタの製造方法としたものである。
【００２０】
本発明の請求項１３に係る発明は、下地層を形成する前に基板の表面を処理することを特徴とする請求項１２に記載の電界効果型トランジスタの製造方法としたものである。
【００２１】
本発明の請求項１４に係る発明は、基板の表面を処理する工程が親水化処理であることを特徴とする請求項１３に記載の電界効果型トランジスタの製造方法としたものである。
【００２２】
本発明の請求項１５に係る発明は、親水化処理がＵＶ／オゾン処理、酸素プラズマ処理、窒素プラズマ処理、コロナ処理のいずれか一つであることを特徴とする請求項１４に記載の電界効果型トランジスタの製造方法としたものである。
【００２３】
本発明の請求項１６に係る発明は、金属化合物における金属が、第４族元素、第５族元素、第６族元素、第１３族元素、亜鉛、錫のうちから選ばれる少なくとも１種であることを特徴とする請求項１２乃至請求項１５のいずれかに記載の電界効果型トランジスタの製造方法としたものである。
【００２４】
本発明の請求項１７に係る発明は、金属化合物として、少なくとも２種類の金属化合物を用いることを特徴とする請求項１２乃至請求項１６のいずれかに記載の電界効果型トランジスタの製造方法としたものである。
【００２５】
本発明の請求項１８に係る発明は、金属化合物として、ケイ素化合物を用いることを特徴とする請求項１７に記載の電界効果型トランジスタの製造方法としたものである。
【００２６】
本発明の請求項１９に係る発明は、金属酸化物を主成分とする材料からなる半導体を形成する工程を含むことを特徴とする請求項１２乃至請求項１８のいずれかに記載の電界効果型トランジスタの製造方法としたものである。
【００２７】
本発明の請求項２０に係る発明は、有機化合物を主成分とする材料からなる半導体を形成する工程を含むことを特徴とする請求項１２乃至請求項１８のいずれかに記載の電界効果型トランジスタの製造方法としたものである。
【００２８】
本発明の請求項２１に係る発明は、請求項１乃至請求項１１のいずれかに記載の電界効果型トランジスタを用いたことを特徴とする画像表示装置としたものである。
【００２９】
本発明の請求項２２に係る発明は、画像表示装置が液晶表示装置、有機ＥＬ及び電子ペーパのいずれかであることを特徴とする請求項２１に記載の画像表示装置としたものである。
【発明の効果】
【００３０】
本発明によれば、プラスチックフィルム基板と電界効果型トランジスタとの密着性を下地層を形成することで化学的に高め、フォトリソグラフィ工程で用いる強酸や強アルカリへの浸漬によっても電界効果型トランジスタがプラスチックフィルム基板から剥離することなく再現性良く製造する電界効果型トランジスタ及びその製造方法並びに画像表示装置を提供することができる。
【図面の簡単な説明】
【００３１】
【図１】本発明の実施の形態に係る電界効果型トランジスタを示す概略断面図である。
【図２】本発明の実施の形態に係る電界効果型トランジスタを示す概略断面図である。
【図３】本発明の実施の形態に係る電界効果型トランジスタを示す概略断面図である。
【図４】本発明の実施の形態に係る電界効果型トランジスタに用いる下地層の化学的構造を示す模式図である。
【図５】本発明の実施の形態に係る電界効果型トランジスタに用いる下地層の形成用溶液を示す模式図である。
【図６】本発明の実施の形態に係る画像表示装置を示す概略断面図である。
【発明を実施するための形態】
【００３２】
以下、本発明の実施の形態について詳細に説明する。
【００３３】
図１乃至図３は、本発明の実施の形態に係る電界効果型トランジスタ１００を示す概略断面図である。本発明の実施の形態において、例えば、図１はボトムゲート構造、ボトムコンタクトであり、図２は、ボトムゲート構造、トップコンタクトである。図３はトップゲート構造である。本発明の実施の形態に係る電界効果型トランジスタ１００は上述した構造に限定されずいずれの構造にも適用できる。
【００３４】
図１乃至図３に示すように、本発明の実施の形態に係る電界効果型トランジスタ１００は、基板１０、下地層２０、ゲート電極３０、ゲート絶縁層４０、ソース電極５０、ドレイン電極６０及び半導体７０を有している。
【００３５】
本発明の実施の形態に係る電界効果型トランジスタ１００に用いる基板１０としては、表面に絶縁性がありシート状で、表面が平坦であれば何でも用いることができ、例えば、紙、ソーダライムガラス、石英ガラス、ポリエチレンテレフタレート（ＰＥＴ）、ポリエチレンナフタレート（ＰＥＮ）、シクロオレフィンポリマー、ポリイミド（ＰＩ）、ポリエーテルスルホン（ＰＥＳ）、ポリメチルメタクリレート（ＰＭＭＡ）、ポリカーボネート（ＰＣ）、ポリアリルレートなどを使用することができる。また、ステンレスシート、アルミ箔、銅箔、シリコンウェハ等の導電性あるいは半導体性の基材であっても、表面に絶縁性の、例えば高分子材料あるいは金属酸化物などを塗布または蒸着することにより用いることができる。更に、以上の基板１０は表面に易接着層等の表面処理層を形成しても良いし、親水化処理であるコロナ処理、プラズマ処理、ＵＶ／オゾン処理等の表面処理を施しても良い。
【００３６】
本発明の実施の形態に係る電界効果型トランジスタ１００に用いる下地層２０は、高分子化合物と金属化合物の混合物を含有することを特徴としている。高分子化合物と金属化合物の混合物は、それぞれの前駆体を溶液中で混合し、反応することで高分子化合物骨格と金属間に結合を有する混合物から得られる。反応は下地層２０を形成する前の溶液中で行ってもよいし、下地層２０を塗布あるいは印刷形成した後に、加熱、乾燥によって行ってもよい。
【００３７】
本発明の実施の形態に係る下地層２０は高分子化合物と金属は酸素原子を介して結合を有する。具体的には、図４を参照して説明する。図４は、本発明の実施の形態に係る電界効果型トランジスタ１００に用いる下地層２０の化学的構造を示す模式図である。図４に示すように、本発明の実施の形態に係る下地層２０は金属原子が酸素原子を介して高分子と結合している。Ｍは金属原子を表し、Ｒは有機分子を表し、Ｏは酸素原子を表す。図４に示すように、本発明の実施の形態に係る下地層２０は、高分子が酸素原子又は窒素原子を介して金属原子と結合することにより、架橋されている。
【００３８】
高分子化合物と金属化合物との混合物を与える高分子化合物としては、金属化合物等と反応し、酸素原子を介して結合を有する高分子を選択する必要がある。例えばヒドロキシル基やアルコール基、カルボキシル基、エポキシ基、あるいはそれらの置換基に変換可能な前駆体となりうる官能基を有する高分子化合物が望ましい。すなわち、当該高分子のモノマー単位に例示したような官能基が各単位、一定間隔あるいはランダムに含まれることが望ましい。具体的な高分子材料としては、ポリビニルアルコール、ポリビニルフェノール、アセチルセルロース、エポキシ樹脂、ヒドロキシアルキルアクリレート等を用いたアクリル樹脂あるいはブロック共重合体、アクリルポリオール樹脂、エステルポリオール樹脂等が挙げられるがこの限りではない。
【００３９】
高分子化合物と金属化合物との混合物を与える金属化合物前駆体としては、ヒドロキシル基やアルコール基、カルボキシル基、エポキシ基、あるいはそれらの置換基に変換可能な前駆体となりうる官能基を有する高分子化合物と反応し、酸素原子を介して結合を有することのできる化合物を用いることができ、金属のアルコキシド化合物、ハロゲン化化合物、アルキル化化合物、シクロペンタジエニル化合物、アミノ化合物、アセチルアセトナート化合物、イソシアネ−ト化合物等が挙げられる。具体的な金属原子としては、第４族元素、第５族元素、第６族元素、第１３族元素、亜鉛、錫から選ばれる少なくとも一種の金属であることが好ましく、用いた金属と酸素を介した高分子化合物との結合が酸やアルカリに対して解離しない、あるいは解離しにくいことが好ましい。金属化合物は２種以上用いても良いし、それぞれが異なる金属原子を有する金属化合物を用いても良い。
【００４０】
本発明の実施の形態に係る下地層２０が２種以上の金属原子を含む時にケイ素原子を含んでいても良いが、ケイ素原子の酸素原子を介した高分子化合物との結合（ケイ素−酸素−炭素結合）はアルカリに対して耐性が無く、結合が解離してしまうため、ケイ素化合物の混入量が多すぎないようにする必要がある。本発明の実施の形態に係る下地層２０におけるケイ素原子の含有量は、他金属原子に対して３倍量を超えないようにすることが好ましい。具体的な金属化合物としては、テトライソプロピルチタネート、テトラブチルチタネート、チタンテトラキスアセチルアセトナート、塩化チタン、チタンジオクチロキシビス（オクチレングリコレート）、チタンジイソプロポキシビス（トリエタノールアミネート）、チタンラクテート、テトラプロピルジルコネート、テトラブチルジルコネート、ジルコニウムテトラキスアセチルアセトネート、ジルコニウムトリブトキシモノアセチルアセトネート、塩化ジルコニア、オクタン酸ジルコニウム、テトラキスジメチルアミノジルコニウム、テトラプロピルハフネート、テトラブチルハフネート、ハフニウムテトラキスアセチルアセトナート、塩化ハフニウム、ペンタエチルニオベート、ペンタブトキシニオベート、塩化ニオブ、ペンタエチルタンタレート、ペンタブチルタンタレート、塩化タンタル、塩化モリブデン、塩化亜鉛、しゅう酸亜鉛、プロピオン酸亜鉛、アルミニウムイソプロポキシド、アルミニウムブトキシド、塩化アルミニウム、トリイソブチルアルミニウム、アルミニウムトリスアセチルアセトナート、インジウムトリスアセチルアセトナート、塩化インジウム、塩化錫、塩化ブチル錫、テトラエチルシリケート、テトライソプロピルシリケート、テトラブチルシリケート等があげられるがこの限りではない。
【００４１】
本発明の実施の形態に係る下地層２０は、高分子化合物または金属原子と酸素原子あるいは窒素原子を介して金属原子と結合を有する有機分子を含んでいてもよい。有機分子が金属原子と結合を有するのは、架橋による下地層２０の構造安定化と、高い絶縁性を得るためであり、更には、反応性の高い金属化合物に安定性を付与する効果と、これらの混合によって溶解性を付与することで下地層２０の形成用の塗布溶液を提供するためである。
【００４２】
本発明の実施の形態に係る下地層２０に用いる有機分子は、上記高分子化合物または金属化合物と反応して、酸素原子あるいは窒素原子を介して結合を有する有機分子を選択する必要がある。例えば、ヒドロキシル基やアルコール基、アルデヒド基、カルボキシル基、エポキシ基、アミノ基、イソシアノ基、イミノ基、アクリル基、エステル基、スルホン酸基、あるいはそれらの置換基に変換可能な前駆体となりうる官能基を有する有機分子が望ましい。より具体的には、エチレングリコール、プロピレングリコール、グルコース、尿素、グアニジン、フェノール、クレゾール、カテコール、カテコールアミン、メラミン、ヒドロキシエチルアクリレート、シュウ酸、マロン酸、コハク酸、アジピン酸、フタル酸、イソフタル酸、テレフタル酸、あるいはこれらの類似化合物等が挙げられるがこの限りではない。
【００４３】
本発明の実施の形態に係る下地層２０は、上記金属原子から少なくとも１種選択し、金属原子に対応する金属化合物を溶媒中に溶解し、更に、上記した高分子、及び有機分子を適宜選択した上でそれぞれ同溶媒、あるいは別種の溶媒に溶解した上で、適宜条件を勘案した後に混合することで得ることができる。図５は、本発明の実施の形態に係る電界効果型トランジスタ１００に用いる下地層２０の形成用溶液を示す模式図である。金属化合物のみの場合、金属化合物の反応性が早く、常温でも重合が進むことから、高分子の架橋に用いる際に一定量を超えると、凝集し、溶媒中で沈殿してしまう。そこで金属化合物の一部に有機分子を結合しておくことにより、溶解性を制御することができ、安定した溶液となる。
【００４４】
金属原子と高分子化合物における単量体の含有比は１：１以上１：５以下であることが好ましく、金属原子と有機分子の含有比が１：１以上１：６以下であることが好ましい。金属原子の混入量が高分子や有機分子に対して多すぎる場合、金属化合物の反応性の速さから、非常に早い硬化が起こってしまい溶解性が得られなくなる他、絶縁性も低くなる傾向にある。また、金属原子の混入量が高分子や有機分子に対して少なすぎる場合、金属化合物の添加の効果が得られず、酸やアルカリに対する耐性が得られない。この時、下地層２０中の金属原子及び高分子における単量体あるいは有機分子の含有比は、ＸＰＳ（Ｘ線光電子分光）等の元素分析手法より得られた元素組成比から求めることができる。金属化合物、高分子及び有機分子の最終的な混合物は全て溶液中に溶解していることが好ましく、不溶物が発生した場合はＰＴＦＥフィルタ等でろ過することにより除去することが好ましい。金属化合物、高分子、及び有機分子を溶解させる溶媒は、それぞれの物性に合わせて急な反応促進の無いように適宜選択する必要があり、水、アルコール、有機溶媒等を用いることができる。より具体的には、水、メタノール、エタノール、イソプロパノール、ノルマルブタノール、ノルマルペンタノール、ノルマルヘキサノール、トルエン、キシレン、メシチレン、テトラリン、アニソール、アセチルアセトン、シクロペンタノン、シクロヘキサノン、エチレングリコール、ジエチレングリコール、ペンタン、ヘキサン、ヘプタン、テトラヒドロフラン等が挙げられるがこの限りではない。溶媒は単一の溶媒であってもよいし、複数種を混合してもよい。
【００４５】
本発明の実施の形態に係る下地層２０は、以上で得られた形成用溶液を塗布、あるいは印刷し、乾燥または焼成することにより形成することができる。具体的な形成方法としては、マイクログラビアコート、ディップコート、スクリーンコート、ダイコート、スピンコート等既存のウエットコーティング法を用いることができる。焼成温度は、用いた溶媒がほぼ完全に蒸発し、得られた薄膜が再溶解せず、また基板１０への十分な密着性を得ることを満たすように適宜選択し、耐熱性の基板１０を用いている場合は６０℃から２５０℃の間、フィルム基板等の耐熱性の低い基板１０を用いている場合は、６０℃から２００℃程度で選択することが好ましい。また乾燥および焼成に当たっては、真空下で行ってもよい。
【００４６】
本発明の実施の形態に係る電界効果型トランジスタ１００に用いるゲート電極３０、ソース電極５０、及びドレイン電極６０としては、Ａｌ、Ｃｒ、Ｍｏ、Ｃｕ、Ａｕ、Ｐｔ、Ｐｄ、Ｆｅ、Ｍｎ、Ａｇなどの金属をＰＶＤやＣＶＤ、めっき等の方法で成膜した後にフォトリソグラフィなどの方法を用いて形成できる。また、インジウム・錫酸化物（ＩＴＯ）、フッ素ドープ酸化錫（ＦＴＯ）、アルミニウムドープ酸化亜鉛（ＡＺＯ）、ガリウムドープ酸化亜鉛（ＧＺＯ）等の透明導電性材料や、ＰＥＤＯＴ：ＰＳＳ、ポリアニリン、ポリチオフェン等の有機導電性材料等を用いることもできるが、これらを用いた時に比較的高い配線抵抗を有する場合は金属バス電極を用いて抵抗の軽減を図ることがより好ましい。また、以上の金属、透明酸化物、有機導電性高分子等の導電性材料あるいはそれらの前駆体を、溶液、ペースト、ナノ粒子分散液等に加工した後、印刷法で塗工し、乾燥、焼成、光硬化あるいはエージング等によって形成することもできる。用いられる印刷方法は、特に限定されることはないが、凸版印刷、凹版印刷、平版印刷、反転オフセット印刷、スクリーン印刷、インクジェット、熱転写印刷、ディスペンサ等のパターニング可能な印刷方法を用いることが工程の簡略化、低コスト化、高速化を達成できることから、より好ましい。また、スピンコート、ダイコート、マイクログラビアコート、ディップコート等とフォトリソグラフィ等のパターニング手法を組み合わせても良い。さらに、以上の印刷法を組み合わせて用いても良い。
【００４７】
本発明の実施の形態に係る電界効果型トランジスタ１００に用いるゲート絶縁層４０としては、酸化シリコン、窒化シリコン、シリコンオキシナイトライド（ＳｉＮｘＯｙ）、酸化アルミニウム、酸化タンタル、酸化イットリウム、酸化ハフニウム、ハフニウムアルミネート、酸化ジルコニア、酸化チタン等の無機材料、または、ＰＭＭＡ（ポリメチルメタクリレート）等のポリアクリレート、ＰＶＡ（ポリビニルアルコール）、ＰＳ（ポリスチレン）、ポリイミド、ポリエステル、エポキシ樹脂、ポリビニルフェノール（ＰＶＰ）、ポリ塩化ビニル（ＰＶＣ）、ポリフッ化ビニリデン（ＰＶＤＦ）、ポリテトラフルオロエチレン（ＰＴＦＥ）、ポリジメチルシロキサン（ＰＤＭＳ）、ブタジエンゴム等が挙げられるがこれらに限定されるものではない。ゲートリーク電流を抑えるためには、絶縁材料の抵抗率は１０１１Ωｃｍ以上、より好ましくは１０１４Ωｃｍ以上であることが好ましい。膜厚は５０ｎｍ〜２μｍであることが好ましい。
【００４８】
本発明の実施の形態に係るゲート絶縁層４０は、真空蒸着法、イオンプレーティング法、スパッタリング法、レーザアブレーション法、プラズマＣＶＤ（Ｃｈｅｍｉｃａｌ  Ｖａｐｏｒ  Ｄｅｐｏｓｉｔｉｏｎ）法、光ＣＶＤ法、ホットワイヤＣＶＤ法、スピンコート法、ディップコート法、スクリーン印刷法、マイクログラビア印刷法、ダイコート法などの方法を用いて形成することができる。ゲート絶縁層４０は単層として用いても構わないし、複数の層を積層したものを用いても構わない。また層の成長方向に向けて組成を傾斜したものもまた好適に用いられる。以上のゲート絶縁層４０は、コロナ処理、プラズマ処理、ＵＶ／オゾン処理等の表面処理を施しても良いが、処理による表面粗さが粗くならないように注意する必要がある。ゲート絶縁層４０の表面は比較的平滑でピンホールや突起、起伏が無いことが好ましい。
【００４９】
なお本発明の実施の形態に係る電界効果型トランジスタ１００は半導体層７０とその下層との界面に自己組織化単分子膜（図示せず）を形成しても良い。すなわち、図１あるいは図２のようなボトムゲート構造の電界効果型トランジスタの場合には、ゲート絶縁層４０上、図３のようなトップゲート構造の電界効果型トランジスタの場合には下地層２０上にそれぞれ自己組織化単分子膜を形成しても良い。自己組織化単分子膜の形成方法は、自己組織化単分子膜を形成する化合物を真空下で対応する基板に蒸着する方法、該化合物の溶液中に基板を浸漬する方法、Ｌａｎｇｍｕｉｒ−Ｂｌｏｄｇｅｔｔ法などを用いることができるがこれらに限るものではない。しかしながら、例えば、化合物がより緻密で確実に自己組織化単分子膜のみを得る方法として、Ｌａｎｇｍｕｉｒ  １９，  １１５９  （２００３）．及びＪ．  Ｐｈｙｓ．  Ｃｈｅｍ．  Ｂ  １１０，  ２１１０１  （２００６）．に記載の方法を用いることがより好ましい。自己組織化単分子膜を半導体７０とその下層との界面の間に形成することにより、半導体層形成面の濡れ性や表面エネルギーを制御することができ、特性の優れた電界効果型トランジスタ１００を作製することができる。
【００５０】
自己組織化単分子膜を形成する前に、ゲート絶縁層４０あるいは下地層２０の表面にコロナ処理、プラズマ処理、ＵＶ／オゾン処理等の表面処理を施しても良い。特に図３に示す電界効果型トランジスタ１００のように下地層２０と半導体層７０が接している場合には、下地層２０にこのような表面処理を施すことにより、酸素と金属原子との結合が一部切断してヒドロキシル基を表出させることができる。このため、ゲート絶縁膜３０上に緻密な自己組織化単分子膜を形成することができ、特性の優れた電界効果型トランジスタ１００を作製できる。
【００５１】
本発明の実施の形態に係る電界効果型トランジスタ１００に用いる半導体７０としては、金属酸化物半導体材料、もしくは有機半導体材料が好適に使用できる。本発明の実施の形態に係る半導体７０で用いられる金属酸化物半導体材料は亜鉛、インジウム、スズ、タングステン、マグネシウム、ガリウムのうち１種類以上の元素を含む酸化物である、酸化亜鉛、酸化インジウム、酸化インジウム亜鉛、酸化スズ、酸化タングステン（ＷＯ）、酸化亜鉛ガリウムインジウム（Ｉｎ−Ｇａ−Ｚｎ−Ｏ）等の材料が挙げられるがこれらに限定されるものではない。これらの材料は実質的に透明であり、バンドギャップが２．８ｅＶ以上、好ましくはバンドギャップが３．２ｅＶ以上であることが望ましい。これらの材料の構造は単結晶、多結晶、微結晶、結晶／アモルファスの混晶、ナノ結晶散在アモルファス、アモルファスのいずれであってもかまわない。半導体７０の膜厚は少なくとも２０ｎｍ以上が望ましい。
【００５２】
金属酸化物からなる半導体７０は、スパッタリング法、パルスレーザ堆積法、真空蒸着法、ＣＶＤ法、ＭＢＥ（Ｍｏｌｅｃｕｌａｒ  Ｂｅａｍ  Ｅｐｉｔａｘｙ）法、ゾルゲル法などの方法を用いて形成されるが、好ましくはスパッタリング法、パルスレーザ堆積法、真空蒸着法、ＣＶＤ法である。スパッタリング法ではＲＦマグネトロンスパッタリング法、ＤＣスパッタリング法、真空蒸着法では加熱蒸着法、電子ビーム蒸着法、イオンプレーティング法、ＣＶＤ法ではホットワイヤＣＶＤ法、プラズマＣＶＤ法などが挙げられるがこれらに限定されるものではない。
【００５３】
本発明の実施の形態に係る半導体７０で用いられる有機半導体材料としては、半導体性を示すπ共役有機高分子、例えば、ポリピロール類、ポリチオフェン類、ポリアニリン類、ポリアリルアミン類、フルオレン類、ポリカルバゾール類、ポリインドール類、ポリ（ｐ−フェニレンビニレン）類などや、π共役系を持つ低分子物質、例えば、ペンタセンなどの多環芳香族の誘導体、フタロシアニン誘導体、ペリレン誘導体、テトラチアフルバレン誘導体、テトラシアノキノジメタン誘導体、フラーレン類、カーボンナノチューブ類などを用いることができるがこの限りではない。有機半導体の形成法は、真空蒸着法、ＣＶＤ法、溶液を用いた印刷法等を用いることができるが、生産性、低コスト化等の観点から溶媒に可溶な半導体を用いて塗工する方法を用いることがより好ましい。印刷法を用いる場合は、特に限定されることはないが、凸版印刷、凹版印刷、平版印刷、反転オフセット印刷、スクリーン印刷法、インクジェット、熱転写印刷、ディスペンサ、スピンコート、ダイコート、マイクログラビアコート、ディップコート等を用いることができ、以上の印刷法を組み合わせて用いても良い。
【００５４】
本発明の実施の形態に係る電界効果型トランジスタ１００は、さらに保護層、層間絶縁膜、上部画素電極、保護膜、エッチングストッパ層等を形成して用いても良い。保護層や層間絶縁膜には、ポリビニルフェノール（ＰＶＰ）、ポリスチレン（ＰＳ）、ポリメチルメタクリレート（ＰＭＭＡ）、ポリビニルアルコール（ＰＶＡ）、ポリ塩化ビニル（ＰＶＣ）、ポリフッ化ビニリデン（ＰＶＤＦ）、ポリテトラフルオロエチレン（ＰＴＦＥ）、ポリイミド（ＰＩ）、エポキシ樹脂、ポリジメチルシロキサン（ＰＤＭＳ）、ブタジエンゴム等の有機高分子化合物、またはこれらの混合物、またはアルコキシシラン基やビニル基、アクリル酸エステル、エポキシ基など反応性置換基を有する化合物との混合物を用いることができ、さらには、酸化ケイ素、酸化チタン、酸化タンタル、酸化アルミニウム、酸化ニオブ、酸化ジルコニウム、酸化銅、酸化ニッケル、酸化インジウム、酸化ハフニウム等の酸化物、あるいはこれらの複合酸化物または酸化物混合物、酸窒化物なども用いることができる。
【００５５】
以上、一画素の構造に沿って本発明の実施の形態に係る電界効果型トランジスタ１００の詳細を説明したが、本発明の実施の形態に係る電界効果型トランジスタ１００は通常、画素をアレイ状に配列させることにより、画像表示装置の画素点灯装置として用いることができる。
【００５６】
図６は、本発明の実施の形態に係る電界効果型トランジスタ１００を画素点灯装置として用いた画像表示装置３００の例を示す概略断面図である。図６に示すように、本発明の実施の形態に係る画像表示装置３００は、上述した電界効果型トランジスタ１００を画素ごとに少なくとも一つ配置した電界効果型トランジスタアレイとし、画像表示媒体３０３と接続する。画像表示媒体３０３の例としては、電気泳動方式の表示媒体（電子ペーパ）や、液晶表示媒体、有機ＥＬ、無機ＥＬ等が挙げられる。
【００５７】
図６の本発明の実施の形態に係る画像表示装置３００の例では、電界効果型トランジスタ１００を形成した基板１１０上に層間絶縁膜３０１が形成され、ソース電極１５０又はドレイン電極１６０と画素電極３０２が接続され、画素電極３０２と対向電極３０４で画像表示媒体３０３を挟持する構成となっている。本発明の実施の形態に係る電界効果型トランジスタ１００は、材料の選択によって透明とすることができるため、対向電極３０４側、電界効果型トランジスタ１００側のいずれから視認できるようにしても良い。図６の画像表示装置３００の例では、層間絶縁膜３０１上の全面に画素電極３０２を配置できる。その上に例えば対向電極３０２を形成した電気泳動方式の表示媒体を貼り合わせることにより、画像表示装置２００を作製することができる。
【００５８】
また本発明の実施の形態に係る画像表示装置３００の別の例として、電界効果型トランジスタ１００上に画素を区画する隔壁を形成し、ソース電極１５０又はドレイン電極１６０から延長された画素電極３０２上に画像表示媒体３０３を形成した構成としても良い。例えば、インクジェット法や印刷法を用いて形成した有機ＥＬを表示媒体として用いることができる。
【実施例１】
【００５９】
以下、具体的な実施例によって本発明を詳細に説明するが、これらの実施例は説明を目的としたもので、本発明はこれに限定されるものではない。
【００６０】
まず、下地層２０の溶液には、金属化合物としてテトラ−ｎ−ブチルチタネート（（ｎＢｕＯ）４Ｔｉ）１ｇを、高分子としてポリビニルフェノール（ＰＶＰ）１ｇを、有機分子としてメチロールメラミン２ｇを選択し、それぞれｎ−ブタノール、トルエン／ｎ−ブタノール、トルエン／ｎ−ブタノール溶媒に溶解させ、Ａｒ雰囲気下で攪拌しながら慎重に滴下することで混合し、オレンジ色溶液を得た。更に得られたオレンジ色溶液を０．２μｍのＰＴＦＥフィルタに通すことで、透明なオレンジ色溶液を得た。
【００６１】
次に、得られた溶液の２ｍＬをガラス基板及びＰＥＴ基板上にスピンコートし、９０℃で１０分間乾燥、さらに１２０℃で１時間焼成することにより膜厚２００ｎｍの薄膜（下地層２０）を得た。溶液の塗布に先立ち、ガラス基板及びＰＥＴ基板をＵＶ／オゾン洗浄器で５分間表面を洗浄した。
【００６２】
以上で得られた薄膜を形成したガラス基板及びＰＥＴ基板を３０分間、２．３８％テトラメチルアンモニウムヒドロキシド水溶液に浸漬したところ、薄膜の剥離は無かった。
【００６３】
得られた薄膜をＸＰＳで分析した。Ａｒイオンビームで１０秒間エッチングすることで薄膜の内部を分析した。チタンとＰＶＰのモノマーの含有比は１：３であり、チタンとメチロールメラミンの含有比は１：２であった。
【実施例２】
【００６４】
実施例１と同様に、まず、下地層２０の溶液には、金属化合物としてテトラ−ｎ−ブチルチタネート（（ｎＢｕＯ）４Ｔｉ）１ｇを、高分子としてポリビニルフェノール（ＰＶＰ）１ｇを、有機分子としてメチロールメラミン２ｇを選択し、それぞれｎ−ブタノール、トルエン／ｎ−ブタノール、トルエン／ｎ−ブタノール溶媒に溶解させ、さらに、テトラブチルシリケート１ｇのブタノール溶液を用意し、Ａｒ雰囲気下で攪拌しながら慎重に滴下することで混合し、オレンジ色溶液を得た。更に得られたオレンジ色溶液を０．２μｍのＰＴＦＥフィルタに通すことで、透明なオレンジ色溶液を得た。
【００６５】
次に、得られた溶液の２ｍＬをガラス基板及びＰＥＮ基板上にスピンコートし、９０℃で１０分間乾燥、さらに１２０℃で１時間焼成することにより膜厚２００ｎｍの薄膜（下地層２０）を得た。溶液の塗布に先立ち、ガラス基板及びＰＥＴ基板をＵＶ／オゾン洗浄器で５分間表面を洗浄した。
【００６６】
以上で得られた薄膜を形成したガラス基板およびＰＥＮ基板を３０分間、２．３８％テトラメチルアンモニウムヒドロキシド水溶液に浸漬したところ、薄膜の剥離は無かった。
【００６７】
得られた薄膜をＸＰＳで分析した。Ａｒイオンビームで１０秒間エッチングすることで薄膜の内部を分析した。チタンとＰＶＰのモノマーの含有比は１：３であり、チタンとケイ素の含有比は１：１であり、チタンとメチロールメラミンの含有比は１：２であった。
【実施例３】
【００６８】
まず、下地層２０の溶液には、金属化合物としてチタンジイソプロポキシビス（トリエタノールアミネート）８０％溶液１．５ｇを、高分子としてポリビニルアルコール（ＰＶＡ）１ｇを、有機分子として３−アミノ−１，２，４−トリアゾール２ｇを選択し、それぞれ水に溶解させ、Ａｒ雰囲気下で攪拌しながら慎重に滴下することで混合し、無色溶液を得た。更に得られた無色溶液を０．２μｍの親水性ＰＴＦＥフィルタに通すことで、透明溶液を得た。
【００６９】
次に、得られた溶液の２ｍＬをガラス基板及びＰＥＮ基板上にスピンコートし、９０℃で１０分間乾燥、さらに１５０℃で１時間焼成することにより膜厚１００ｎｍの薄膜（下地層２０）を得た。溶液の塗布に先立ち、ガラス基板及びＰＥＴ基板をＵＶ／オゾン洗浄器で５分間表面を洗浄した。
【００７０】
以上で得られた薄膜を形成したガラス基板及びＰＥＮ基板を３０分間、２．３８％テトラメチルアンモニウムヒドロキシド水溶液に浸漬したところ、薄膜の剥離は無かった。
【００７１】
得られた薄膜をＸＰＳで分析した。Ａｒイオンビームで１０秒間エッチングすることで薄膜の内部を分析した。チタンとＰＶＡのモノマーの含有比は１：２であり、チタンと３−アミノ−１，２，４−トリアゾールの含有比は１：３であった。
【実施例４】
【００７２】
まず、下地層２０の溶液には、金属化合物としてテトラブチルジルコネート１ｇを、高分子としてポリビニルフェノール（ＰＶＰ）１ｇを、有機分子としてメチロールメラミン３ｇを選択し、実施例１と同様に混合することで、透明溶液を得た。
【００７３】
次に、得られた溶液の２ｍＬをガラス基板及びＰＥＮ基板上にスピンコートし、９０℃で１０分間乾燥、さらに１５０℃で１時間焼成することにより膜厚１００ｎｍの薄膜（下地層２０）を得た。溶液の塗布に先立ち、ガラス基板及びＰＥＴ基板をＵＶ／オゾン洗浄器で５分間表面を洗浄した。
【００７４】
以上で得られた薄膜を形成したガラス基板及びＰＥＮ基板を３０分間、２．３８％テトラメチルアンモニウムヒドロキシド水溶液に浸漬したところ、薄膜の剥離は無かった。
【００７５】
得られた薄膜をＸＰＳで分析した。Ａｒイオンビームで１０秒間エッチングすることで薄膜の内部を分析した。ジルコニウムとＰＶＰのモノマーの含有比は１：３であり、ジルコニウムとメチロールメラミンの含有比は１：３であった。
【実施例５】
【００７６】
図２と同様の構造を有する電界効果型トランジスタ１００を作製した。基板１０として１２５μｍ厚のＰＥＮを用い、片側の表面を５分間ＵＶ／オゾン洗浄した後、実施例１乃至実施例４で作製した下地層２０の溶液をそれぞれスピンコートにより塗布して、１５０℃で１時間焼成することにより下地層２０として膜厚１００ｎｍでそれぞれ形成した。
【００７７】
次に、下地層２０上にゲート電極３０としてアルミニウムを真空蒸着法により５０ｎｍ形成したのちフォトリソグラフィ及びエッチングによってパターニングした。続いて、ゲート電極３０を覆うように、ゲート絶縁層４０として窒化シリコン（Ｓｉ３Ｎ４）のターゲットを用いてＲＦスパッタリング法でＳｉＯＮを膜厚３５０ｎｍに形成し、次に、ゲート絶縁層４０上に半導体７０として、ＩｎＧａＺｎＯ４のターゲットを用いて、アモルファスＩｎ−Ｇａ−Ｚｎ−ＯをＲＦスパッタリング法で膜厚１５ｎｍに形成した。
【００７８】
次に、半導体７０上にレジストを塗布し、乾燥、現像を行った後、ＩＴＯをＤＣマグネトロンスパッタリング法により膜厚５０ｎｍで形成し、リフトオフを行いソース電極５０及びドレイン電極６０として形成した。
【００７９】
以上より得られた電界効果型トランジスタ１００の伝達特性をゲート電圧２０Ｖから−２０Ｖ、ドレイン電圧１５Ｖで測定したところ、移動度は３．４ｃｍ２／Ｖｓ〜８．２ｃｍ２／Ｖｓ、ｏｎ／ｏｆｆは約１０５、閾値電圧は−２Ｖ〜５Ｖであった。
【００８０】
フォトリソグラフィ工程によって各薄膜の剥離は観察されず、再現性良く電界効果型トランジスタ１００を作製することができた。
【実施例６】
【００８１】
図１と同様の構造を有する電界効果型トランジスタ１００を作製した。基板１０として１２５μｍ厚のＰＥＮを用い、片側の表面を５分間ＵＶ／オゾン洗浄した後、実施例１乃至実施例４で作製した下地層２０の溶液をそれぞれスピンコートにより塗布して、１５０℃で１時間焼成することにより下地層２０として膜厚１００ｎｍでそれぞれ形成した。
【００８２】
次に、下地層２０上にゲート電極３０としてアルミニウムを真空蒸着法により５０ｎｍ形成したのちフォトリソグラフィ及びエッチングによってパターニングした。続いて、ゲート電極３０を覆うように、ゲート絶縁層４０として窒化シリコン（Ｓｉ３Ｎ４）のターゲットを用いてＲＦスパッタリング法でＳｉＯＮを膜厚３５０ｎｍに形成し、次に、ゲート絶縁層４０上にレジストを塗布し、乾燥、現像を行った後、チタン及び金を、電子ビームを用いた真空蒸着法によりそれぞれ膜厚５ｎｍ及び膜厚５０ｎｍで連続して形成した後、リフトオフを行いソース電極５０及びドレイン電極６０としてパターン形成した。
【００８３】
次に、にゲート絶縁層４０の表面にオクタデシルトリメトキシシラン（ＯＴＳ）自己組織化単分子膜（図示せず）をＣＶＤ法により形成し、続いて半導体７０としてペンタセンを６０℃で４０ｎｍ蒸着することで電界効果型トランジスタ１００を得た。
【００８４】
以上より得られた電界効果型トランジスタ１００の伝達特性をゲート電圧２０Ｖから−２０Ｖ、ドレイン電圧−１５Ｖで測定したところ、移動度は０．８５ｃｍ２／Ｖｓ〜１．２ｃｍ２／Ｖｓ、ｏｎ／ｏｆｆは約１０５、閾値電圧は−６Ｖ〜−２Ｖであった。
【００８５】
フォトリソグラフィ工程によって各薄膜の剥離は観察されず、再現性良く電界効果型トランジスタを作製することができた。
【００８６】
［比較例１］
ＰＶＰとメチロールメラミンの１０：１混合物をシクロヘキサノン溶液にして、得られた溶液の２ｍＬをガラス基板及びＰＥＴ基板上にスピンコートし、９０℃で１０分間乾燥、さらに１５０℃で１時間焼成することにより膜厚２００ｎｍの薄膜を得た。溶液の塗布に先立ち、ガラス基板及びＰＥＴ基板をＵＶ／オゾン洗浄器で５分間表面を洗浄した。
【００８７】
以上で得られた薄膜を形成したガラス基板及びＰＥＴ基板を１５分間、２．３８％テトラメチルアンモニウムヒドロキシド水溶液に浸漬したところ、薄膜は剥離した。
【００８８】
［比較例２］
ＰＶＰ１ｇとメチロールメラミン１ｇの混合物をシクロヘキサノン溶液にし、テトラブチルシリケート１ｇのブタノール溶液を用意し、Ａｒ雰囲気下で攪拌しながら慎重に滴下することで混合し、得られた溶液の２ｍＬをガラス基板及びＰＥＮ基板上にスピンコートし、９０℃で１０分間乾燥、さらに１８０℃で１時間焼成することにより膜厚１００ｎｍの薄膜を得た。溶液の塗布に先立ち、ガラス基板及びＰＥＮ基板をＵＶ／オゾン洗浄器で５分間表面を洗浄した。
【００８９】
以上で得られた薄膜を形成したガラス基板及びＰＥＮ基板を１５分間、２．３８％テトラメチルアンモニウムヒドロキシド水溶液に浸漬したところ、薄膜は剥離した。
【００９０】
実施例及び比較例に係る電界効果型トランジスタ１００を比較すると、基板１０上に下地層２０を形成することで、密着性を化学的に高め、フォトリソグラフィによって電界効果型トランジスタ１００が基板１０から剥離することなく再現性良く製造することができる。
【産業上の利用可能性】
【００９１】
本発明は、電界効果型トランジスタ（ＦＥＴ）、及びそれを用いたアクティブマトリックス型のＴＦＴアレイを背面板として有する液晶表示素子、有機ＥＬ、電子ペーパ等の表示素子に利用される。
【符号の説明】
【００９２】
１０…基板、２０…下地層、３０…ゲート電極、４０…ゲート絶縁層、５０…ソース電極、６０…ドレイン電極、７０…半導体、１００…電界効果型トランジスタ、１１０…基板、１２０…下地層、１３０…ゲート電極、１４０…ゲート絶縁層、１５０…ソース電極、１６０…ドレイン電極、１７０…半導体、１８０…保護層、３０１…層間絶縁膜、３０２…画素電極、３０３…画像表示媒体、３０４…対向電極、３００…画像表示装置
【図４】
2010278118.tif 000003
【図５】
2010278118.tif 000004
【図６】
2010278118.tif 000005
【図１】
2010278118.tif 000006
【図２】
2010278118.tif 000007
【図３】
2010278118.tif 000008